(57)【要約】【課題】          熱溶融性フッ素樹脂複合体の熱伝導度、ガス・薬液バリヤー性、貯蔵弾性率等の力学物性などが改善された熱溶融性フッ素樹脂複合体組成物及びその製造方法を提供すること。【解決手段】      本発明は、熱溶融性フッ素樹脂微粉と層状化合物とを解砕・混合して熱溶融性フッ素樹脂粉末混合組成物を得る工程（Ｉ）と、得られた該粉末混合組成物を、溶融混合押出機を用い、せん断応力をかけて溶融混合する工程（ＩＩ）とにより得られ、上記同様の特性を有する熱溶融性フッ素樹脂複合体組成物及びその製造方法を提供する。【選択図】        図１
2011074399.tif 000002
【特許請求の範囲】
【請求項１】
熱溶融性フッ素樹脂微粉と層状化合物とを混合して熱溶融性フッ素樹脂粉末混合組成物を得る工程（Ｉ）と、得られた該粉末混合組成物を、溶融混合押出機を用い、剪断応力をかけて溶融混合する工程（ＩＩ）とからなる熱溶融性フッ素樹脂複合体組成物の製造方法。
【請求項２】
熱溶融性フッ素樹脂微粉が、熱溶融性フッ素樹脂のコロイド状微粒子が凝集した平均粒径１０μｍ以下の凝集粉末である請求項１に記載の熱溶融性フッ素樹脂複合体組成物の製造方法。
【請求項３】
熱溶融性フッ素樹脂微粉と層状化合物の混合を、ブレード或いはカッターナイフの周速度３５ｍ／秒以上の高速回転混合機で行なうこと特徴とする請求項１又は２に記載の熱溶融性フッ素樹脂複合体組成物の製造方法。
【請求項４】
熱溶融性フッ素樹脂微粉と層状化合物とを混合して熱溶融性フッ素樹脂粉末混合組成物を得る工程（Ｉ）と、得られた該粉末混合組成物を、溶融混合押出機を用い、せん断応力をかけて溶融混合する工程（ＩＩ）により得られる熱溶融性フッ素樹脂複合体組成物。
【請求項５】
層状化合物が、オニウムイオンで有機化処理されたものである請求項４に記載の熱溶融性フッ素樹脂複合体組成物。
【請求項６】
層状化合物が、平均粒径１０μｍ以下であって、粘土鉱物、マイカ及びグラファイトから選ばれる少なくとも１種である、請求項４又は５に記載の熱溶融性フッ素樹脂複合体組成物。
【請求項７】
窒素ガス透過度が、層状化合物を含まない熱溶融性フッ素樹脂の窒素ガス透過度の０.６０倍以下である、請求項４〜６のいずれかに記載の熱溶融性フッ素樹脂複合体組成物。
【請求項８】
２５℃での貯蔵弾性率が、層状化合物を含まない熱溶融性フッ素樹脂の１．５倍以上である、請求項４〜７のいずれかに記載の熱溶融性フッ素樹脂複合体組成物。
【請求項９】
熱伝導度が、層状化合物を含まない熱溶融性フッ素樹脂の２倍以上である、請求項４〜８のいずれかに記載の熱溶融性フッ素樹脂複合体組成物。
【発明の詳細な説明】
【技術分野】
【０００１】
本発明は、熱伝導度或いはガス・薬液バリヤー性、貯蔵弾性率等の力学物性に優れた熱溶融性フッ素樹脂複合体組成物に関する。更に詳しくは、熱溶融性フッ素樹脂微粉と有機化処理された特定の層状化合物からなる熱伝導度或いはガス・薬液バリヤー性、貯蔵弾性率等の力学物性に優れた熱溶融性フッ素樹脂複合体組成物に関する。本発明はまた、熱溶融性フッ素樹脂微粉と層状化合物とを予め混合して熱溶融性フッ素樹脂微粉中に層状化合物を均一に分散させた後、溶融混合押出機で溶融混合し、せん断応力により層状化合物を熱溶融性フッ素樹脂中に更に分散・層剥離或いはインターカレーションさせることにより得られる、熱伝導度、ガス・薬液バリヤー性、貯蔵弾性率等の力学物性等に優れた熱溶融性フッ素樹脂複合体組成物に関する。
【背景技術】
【０００２】
熱溶融性フッ素樹脂であるテトラフルオロエチレン・パーフルオロ（アルキルビニルエーテル）共重合体（ＰＦＡ）、テトラフルオロエチレン・ヘキサフルオロプロピレン共重合体（ＦＥＰ）、テトラフルオロエチレン・エチレン共重合体（ＥＴＦＥ）などは、優れた耐熱性、耐薬品性、非粘着性などを有しているため、半導体製造装置における薬液供給ラインの保持治具やチューブ用材として使われている。しかし、薬液透過による周辺機器の汚染、環境汚染等の問題のため定期的にチューブを交換する必要がある。そのため、より薬液透過度の低い材料が要求されている。また、酸、アルカリ槽の熱交換チューブとして使用された場合には、熱伝導度が低いため、より熱伝導度が高い材料が要求されている。
【０００３】
このような問題を解決するために、様々な分野において、より高い性能を有する樹脂組成物が必要とされており、そのため例えば樹脂に充填剤を分散させることで機械的強度、薬液或いはガス透過性、熱伝導度などを改善することが行われている。特に、高分子材料に層状化合物を分散・層剥離させ、或いは高分子化合物を層状化合物の層間に挿入（インターカレーション）させることにより、機械的特性並びに薬液或いはガス透過性を向上させる手法又は炭素化合物などを高分子材料に分散させて熱伝導度を向上させる試みが多くなされている。
【０００４】
例えば、特開２０００−１９０４３１号公報には、鱗片状充填剤とフッ素樹脂を溶融混合して積層化することでガスや薬液の透過度を低くした多層積層体が記載されている。また、特開平２−１０２２６号公報には、充填剤として層状粘土鉱物を用い、この層状粘土鉱物を有機化し、この層状化合物の層間距離が開いたところにモノマーを挿入し、その後、前記モノマーを重合させた際の重合エネルギーを利用して、層状化合物をナノレベルに分散させる方法が記載されている。しかしながら、上記重合方法においては、充填剤が効率よく分散されるものの重合設備が必要で、生産コストが高くなり経済的とは言えない。更に、上記層状粘土鉱物の層間に挿入されるモノマーは安定して層間内に存在しているものではないため、気体のモノマーは好ましくなく、液体のモノマーに限られる。
【０００５】
このような重合方法における問題を改善する方法として、特開平７−４７６４４号や特開平７−７０３５７号の各公報においては、予め層状粘土鉱物を有機カチオンで有機化しておき、更に粘土鉱物を有機溶媒で無限膨潤させて、これを樹脂融液と接触させ、樹脂中に直接層状粘土鉱物をナノレベルに分散される方法が記載されている。しかしながら、これらの方法においては層状化合物を膨潤させるために多量の有機溶剤を使用せざるを得ないが、フッ素樹脂は有機溶媒との相溶性が極めて悪いという問題がある。また、上記有機溶剤により無限膨潤化した層状化合物においても、溶融樹脂との接触工程においてフッ素樹脂の押出し温度で有機溶媒が一部揮発するため、上記層状化合物が無限膨潤状態から膨潤状態へと元に戻ってしまうという問題がある。
【０００６】
更に、このような有機溶媒を用いた層状化合物における問題を改善するため、例えば、有機化した層状粘土鉱物と樹脂ペレットとを、直接押出機でせん断応力により溶融混合して有機化した層状粘土鉱物を樹脂マトリックス中に分散させる方法があり、押出機の種類（単軸、２軸）や２軸押出機の混合方法（co-rotating, counter-rotating, intermeshing, non-intermeshing）などを変えて層状化合物を分散させた複合混合物の物性が報告されている。しかし、non-intermeshing式の２軸押出機で溶融混合することにより若干有機化し、層間距離が広くなった層状粘土鉱物を分散させた複合混合物には、機械的物性の大きな改善は見られなかった（Plastic Engineering, Ｐ５６，２００１）。
【先行技術文献】
【特許文献】
【０００７】
【特許文献１】特開２０００−１９０４３１号公報
【特許文献２】特開平２−１０２２６号公報
【特許文献３】特開平７−４７６４４号公報
【特許文献４】特開平７−７０３５７号公報
【非特許文献】
【０００８】
【非特許文献１】Plastic Engineering, Ｐ５６，２００１
【発明の概要】
【発明が解決しようとする課題】
【０００９】
本発明者らは、通常、層状化合物を構成する単位結晶層が層状に積み重なった形で存在する層状化合物をできるだけ均一に分散させること、分散させた層状化合物の層の一部を更に剥離させるか（以下層剥離と言うことがある）、熱溶融性フッ素樹脂を層状化合物層における層間に挿入（インターカレーション）させ、溶融性フッ素樹脂中に存在する層状化合物層の重量％は同じであっても層状化合物層の数を増やすことによって、熱溶融性フッ素樹脂複合体の熱伝導度、ガス・薬液バリヤー性、貯蔵弾性率等の力学物性などの改善が可能であることに着目し、熱伝導度或いはガス・薬液バリヤー性、貯蔵弾性率等の力学物性等に優れた熱溶融性フッ素樹脂複合体組成物を提供しうることを見出した。
【課題を解決するための手段】
【００１０】
本発明によれば、熱伝導度或いはガス・薬液バリヤー性、貯蔵弾性率等の力学物性等に優れた熱溶融性フッ素樹脂複合体組成物が提供される。すなわち本発明によれば、熱溶融性フッ素樹脂微粉及びテトラフェニルホスホニウムイオンで有機化処理された層状化合物からなる熱溶融性フッ素樹脂複合体組成物が提供される。このような特定の層状化合物を使用することにより、溶融混合押出機を用いてせん断応力をかけて溶融混合するのみで熱伝導度或いはガス・薬液バリヤー性、貯蔵弾性率等の力学物性等に優れた熱溶融性フッ素樹脂複合体組成物を得ることができる。
【００１１】
本発明によればまた、熱溶融性フッ素樹脂微粉と層状化合物とを混合して熱溶融性フッ素樹脂粉末混合組成物を得る工程（Ｉ）と、得られた該粉末混合組成物を、溶融混合押出機を用い、剪断応力をかけて溶融混合する工程（ＩＩ）とによって得られる熱溶融性フッ素樹脂複合体組成物が提供される。このような工程（Ｉ）、（ＩＩ）の組み合わせにより、層状化合物として上記のような特定のもの以外のものを使用しても、良好な物性の熱溶融性フッ素樹脂複合体組成物を得ることができる。工程（Ｉ）による混合に加え、剪断応力をかけて溶融混合する工程（ＩＩ）により、熱溶融フッ素樹脂中に層状化合物がさらに均一に分散・層剥離あるいはインターカレーションされて、熱伝導度、ガス・薬液バリヤー性、貯蔵弾性率等の力学特性等に優れた熱溶融性フッ素樹脂複合体組成物が得られるものと考えられる。とくに層状化合物として有機ホスホニウムイオン、好ましくはテトラアリールホスホニウムイオン、さらに好ましくはテトラフェニルホスホニウムイオンで有機化処理を行ったものを使用した場合には、優れた物性改善効果が得られる。
【００１２】
さらに本発明によれば、熱溶融性フッ素樹脂微粉と層状化合物とを混合して熱溶融性フッ素樹脂粉末混合組成物を得る工程（Ｉ）と、得られた該粉末混合組成物を、溶融混合押出機を用い、剪断応力をかけて溶融混合する工程（ＩＩ）とからなる熱溶融性フッ素樹脂複合体組成物の製造方法が提供される。
【００１３】
以上のいずれの発明においても、好適態様としては、熱溶融性フッ素樹脂微粉として、熱溶融性フッ素樹脂のコロイド状微粒子が凝集した平均粒径が１０μｍ以下の凝集粉末が使用される。さらに熱溶融性フッ素樹脂微粉と層状化合物の混合における好適態様によれば、高速回転混合機が使用される。
【発明の効果】
【００１４】
本発明において、層状化合物として、テトラフェニルホスホニウムイオンで有機化処理されたものを使用する場合には、熱溶融性フッ素樹脂微粉と層状化合物を溶融混合押出機で溶融混合するのみでも、良好な熱伝導度、ガス・薬液バリヤー性,貯蔵弾性率等の力学物性を有する熱溶融性フッ素樹脂複合体組成物を得ることができる。
【００１５】
本発明によればまた、熱溶融性フッ素樹脂微粉と層状化合物とを、予め高速回転混合機のようなもので解砕・混合して層状化合物を熱溶融性フッ素樹脂微粉中に均一に分散させた後、溶融混合押出機で溶融混合し、せん断応力により層状化合物を熱溶融性フッ素樹脂中に更に分散・層剥離或いはインターカレーションさせる結果として、熱伝導度、ガス・薬液バリヤー性,貯蔵弾性率等の力学物性に優れた熱溶融性フッ素樹脂複合体組成物を得ることができる。
【図面の簡単な説明】
【００１６】
【図１】実施例１で得られた粉末混合組成物の電子顕微鏡写真である。
【図２】実施例６で得られた粉末混合組成物の電子顕微鏡写真である。
【発明を実施するための形態】
【００１７】
本発明の熱溶融性フッ素樹脂としては、テトラフルオロエチレン・パーフルオロ（アルキルビニルエーテル）共重合体（以下、ＰＦＡという）、テトラフルオロエチレン・ヘキサフルオロプロピレン共重合体（以下、ＦＥＰという）、テトラフルオロエチレン・ヘキサフルオロプロピレン・パーフルオロ（アルキルビニルエーテル）共重合体（以下、ＥＰＥという）、テトラフルオロエチレン・エチレン共重合体（以下、ＥＴＦＥという）、ポリビニリデンフルオライド（以下、ＰＶＤＦという）、ポリクロロトリフルオロエチレン（以下、ＰＣＴＦＥという）、クロロトリフルオロエチレン・エチレン共重合体（以下、ＥＣＴＦＥという）などを挙げることができる。好ましくは、テトラフルオロエチレン・パーフルオロ（アルキルビニルエーテル）共重合体のパーフルオロ（アルキルビニルエーテル）のアルキル基が炭素数１〜５、より好ましくは１〜３のものである。
【００１８】
これらの熱溶融性フッ素樹脂は、溶融粘度或いは分子量についての制限は特にはないが、射出成形を目的とする場合は、熱溶融性フッ素樹脂の溶融粘度がメルトインデックス（ＡＳＴＭ  Ｄ  １２３８：３７２℃、５ｋｇ荷重）で１０ｇ／１０分〜４０ｇ／１０分であることが好ましい。
【００１９】
本発明において使用される熱溶融性フッ素樹脂微粉としては、平均粒径が０．２μｍ程度のコロイド状粒子が凝集した平均粒径が１０μｍ以下、好ましくは７μｍ以下、更に好ましくは５μｍ以下の凝集粉末を使用するのがよい。このような凝集粉末は、例えば、平均粒径約０．１〜０．３μｍ程度の熱溶融性フッ素樹脂のコロイド状微粒子を水中に約１〜７５重量％含む乳化重合により得られる熱溶融性フッ素樹脂水性分散液に、電解性物質を加え、機械的撹拌下に熱溶融性フッ素樹脂のコロイド状微粒子を凝集させた後、水性媒体と分離し、必要に応じ水洗し乾燥させることにより得ることができる。
【００２０】
熱溶融性フッ素樹脂水性分散液中の熱溶融性フッ素樹脂のコロイド状微粒子を凝集させる目的で使用される電解性物質としては、例えばＨＣｌ、Ｈ2ＳＯ4、ＨＮＯ3、Ｈ3ＰＯ4、Ｎａ2ＳＯ4、ＭｇＣｌ2、ＣａＣｌ2、ギ酸ナトリウム、酢酸カリウム、炭酸アンモニウムなどのような水溶性の無機又は有機の化合物などを例示することができる。好ましくは、熱溶融性フッ素樹脂微粒子を凝集させた後、水性媒体と分離し乾燥させる乾燥工程で揮発可能な化合物、例えばＨＣｌ、ＨＮＯ3などである。
【００２１】
これらの電解性物質は、熱溶融性フッ素樹脂の重量に対し１〜１５重量％、特に１.５〜１０重量％であることが好ましく、水溶液の形で熱溶融性フッ素樹脂水性分散液に添加するのが好ましい。電解性物質の重量が１重量％未満の場合には、熱溶融性フッ素樹脂のコロイド状微粒子を凝集させるのに長時間を要するため生産性が低下する。電解性物質の重量が１５重量％を越えても、熱溶融性フッ素樹脂のコロイド状微粒子を凝集させるのに影響はないが、経済的でなく、洗浄工程に時間を要するようになる。
【００２２】
熱溶融性フッ素樹脂のコロイド状微粒子を凝集させる装置は、特に限定されるものではないが、周速度で約４ｍ／秒以上を維持できる撹拌手段、例えばプロペラ翼、タービン翼、パドル翼、かい型翼、馬蹄形型翼、螺旋翼などと、排水手段を備えた装置であることが好ましい。
【００２３】
このような装置中に熱溶融性フッ素樹脂水性分散液と電解質を所定量加え撹拌することにより、熱溶融性フッ素樹脂のコロイド状微粒子が凝集して凝集粒子となり、水性媒体から分離して浮上、浮揚する。この際、撹拌速度を約４ｍ／秒以上に維持することが好ましい。撹拌速度が４ｍ／秒未満の場合には、熱溶融性フッ素樹脂のコロイド状微粒子を凝集させるのに長時間を要するのに加え、熱溶融性フッ素樹脂の凝集粒子から水性媒体が排出され難くなる傾向となる。撹拌は凝集粒子が水性媒体から分離するまで行われる。
【００２４】
このようにして得られた熱溶融性フッ素樹脂凝集粒子は、必要に応じて水洗された後、熱溶融性フッ素樹脂の融点以下の温度で乾燥され、熱溶融性フッ素樹脂微粉となる。該フッ素樹脂微粉は内部の粒子間凝集力が小さいため、回転混合機の高速で回転するブレードにより、１次粒子にまで解砕（破砕）するのに適している。
【００２５】
本発明で使用される層状化合物としては、単位結晶層が互いに積み重なった層状構造を有するものであって、その粒径が１０μｍ以下であるものが好ましい。例えば、モンモリロナイト、ヘクトライト、バーミキュライトなどのスメクタイト系粘土鉱物、燐酸ジルコニウム、燐酸チタニウムなどの各種粘土鉱物、Ｎａ型四珪素フッ素マイカ、Ｌｉ型四珪素フッ素マイカ等のマイカ、グラファイトなどから選ばれる少なくとも１種である。マイカ及びグラファイトは、天然のものであっても合成されたものであっても良い。グラファイトは、鱗片状グラファイトであることが好ましい。
【００２６】
また、これら層状化合物は、それらの層間の無機イオンに代えてイオン交換や有機物を挿入しそれらの層間距離を広げること（以下、有機化処理と言うことがある）により、高速回転混合機での混合工程或いは溶融混合押出機での溶融混合工程のせん断応力で、層状化合物を層剥離し易くすること、或いは熱溶融性フッ素樹脂を層状化合物にインターカレーションし易くすることが好ましい。
【００２７】
有機化処理に用いられる有機物としては、有機オニウムイオンが好ましく、有機オニウムイオンとしてとくに制限はないが、熱溶融性フッ素樹脂の融点より少なくとも１０℃以上高い温度において熱分解しない有機オニウムイオンが好ましい。特に、熱溶融性フッ素樹脂の溶融成形温度における熱安定性の面から、通常の有機オニウムイオンとして一般に使われているアンモニウムイオンよりは熱分解温度が高いホスホニウムイオンが好ましく、例えば、テトラエチルホスホニウムイオン、テトラブチルホスホニウムイオン、テトラヘキシルホスホニウムイオン、ジヘキサデシルジメチルホスホニウムイオン、ジオクチルジメチルホスホニウムイオン、セチルトリメチルホスホニウムイオン、セチルトリエチルホスホニウムイオン、セチルジメチルエチルホスホニウムイオン、トリブチルホスホニウムイオン、トリヘキシルホスホニウムイオン、ジオクチルホスホニウムイオン、ヘキサデシルホスホニウムイオン、テトラフェニルホスホニウムイオン、ｎ−ブチルトリフェニルホスホニウムイオン、ベンジルトリフェニルホスホニウムイオンなどが挙げられる。特に、少なくとも３００℃以上の熱溶融性フッ素樹脂の溶融成形温度でも熱的に安定な有機オニウムイオンとしては、テトラフェニルホスホニウムイオン、ｎ−ブチルトリフェニルホスホニウムイオン、ベンジルトリフェニルホスホニウムイオンが好ましく、とりわけテトラフェニルホスホニウムイオンが好ましい。すでに述べたように、層状化合物としてテトラフェニルホスホニウムイオンで有機化処理したものを使用する場合には、熱分解開始温度が高く耐熱性に優れているので、溶融混合に時間をかけることができ、溶融混合のみで良好な物性の熱溶融性フッ素樹脂複合体組成物を得ることができる。この場合においては勿論、上記混合工程（Ｉ）と溶融混合工程（ＩＩ）を組み合わせれば、より優れた物性の熱溶融性フッ素樹脂複合体組成物を得ることができる。
【００２８】
上記層状化合物の混合比率は、熱溶融性フッ素樹脂複合体組成物の重量あたり、１〜４０重量％であることが好ましい。より好ましくは２〜３０重量％、さらに好ましくは３〜２０重量％である。層状化合物の混合比率が１重量％未満である場合には、熱伝導度或いはガス・薬液バリヤー性の向上効果が少ない。また４０重量％を超える場合には、成形性や柔軟性に問題が生じるようになる。熱溶融性フッ素樹脂微粉の混合比率は、層状化合物の上記混合比率に対応して、熱溶融性フッ素樹脂複合体組成物の重量あたり、好ましくは６０〜９９重量％、より好ましくは７０〜９８重量％、さらに好ましくは８０〜９７重量％である。
【００２９】
また、上記有機化処理された層状化合物と熱溶融性フッ素樹脂微粉との親和性を向上させ、溶融混合押出機での溶融混合工程で熱溶融性フッ素樹脂の有機化処理された層状化合物の層間への挿入を促進し、その層間距離を広げ、層剥離を促進させ、熱溶融性フッ素樹脂と層状化合物とをより均一に分散させるために、熱溶融性フッ素樹脂微粉が官能基含有熱溶融性フッ素樹脂を含有すること、すなわち、熱溶融性フッ素樹脂微粉の一部として、官能基含有熱溶融性フッ素樹脂を使用することが好ましい。
【００３０】
そのような官能基含有熱溶融性フッ素樹脂としては、カルボン酸基又はその誘導基、水酸基、ニトリル基、シアナト基、カルバモイルオキシ基、ホスホノオキシ基、ハロホスホノオキシ基、スルホン酸基又はその誘導基及びスルホハライド基から選ばれる官能基、例えば−ＣＯＯＨ、−ＣＨ2ＣＯＯＨ、−ＣＯＯＣＨ３、−ＣＯＮＨ２、−ＯＨ、−ＣＨ２ＯＨ、−ＣＮ、−ＣＨ２Ｏ（ＣＯ）ＮＨ2、−ＣＨ２ＯＣＮ、−ＣＨ２ＯＰ（Ｏ）（ＯＨ）2、−ＣＨ２ＯＰ（Ｏ）Ｃｌ2、−ＳＯ2Ｆなどの官能基を含有する熱溶融性フッ素樹脂が好ましい。
【００３１】
このような官能基含有熱溶融性フッ素樹脂は、乳化重合により熱溶融性フッ素樹脂を得た後、これら官能基を付加又は置換するか、或いは熱溶融性フッ素樹脂の重合時に前記官能基を含有するフッ素含有モノマーを共重合させることにより得ることができるが、本発明においては、熱溶融性フッ素樹脂の重合時に前記官能基を含有するフッ素含有モノマーを共重合させたものを用いることが好ましい。
【００３２】
共重合に適した前記官能基を含有するフッ素含有モノマーとしては、例えば、
式、
ＣＦ2＝ＣＦ［ＯＣＦ2ＣＦ（ＣＦ３）］ｍ−Ｏ−（ＣＦ２）ｎ−Ｘ
［式中、ｍは０〜３、ｎは０〜４、Ｘは−ＣＯＯＨ、−ＣＨ2ＣＯＯＨ、
−ＣＯＯＣＨ3、−ＣＯＮＨ2、−ＯＨ、−ＣＨ2ＯＨ、−ＣＮ、
−ＣＨ2Ｏ（ＣＯ）ＮＨ2、−ＣＨ2ＯＣＮ、−ＣＨ2ＯＰ（Ｏ）（ＯＨ）2、
−ＣＨ2ＯＰ（Ｏ）Ｃｌ2または−ＳＯ2Ｆを表す］
で示される官能基含有フッ素化ビニルエーテル化合物が挙げられ、より具体的には、好ましくは、
式、
ＣＦ2＝ＣＦ−Ｏ−ＣＦ2ＣＦ2−ＳＯ2Ｆ
或いは、式、
ＣＦ2＝ＣＦ［ＯＣＦ2ＣＦ（ＣＦ３）］Ｏ（ＣＦ２）２−Ｙ
（式中、Ｙは−ＳＯ2Ｆ、−ＣＮ、−ＣＯＯＨ 又は −ＣＯＯＣＨ３）
或いは、式、
ＣＦ2＝ＣＦ［ＯＣＦ2ＣＦ（ＣＦ３）］Ｏ（ＣＦ２）２−ＣＨ２−Ｚ
（式中、Ｚは−ＣＯＯＨ、−ＯＨ、ＯＣＮ、−ＯＰ（Ｏ）（ＯＨ）２、
−ＯＰ（Ｏ）Ｃｌ2 又は −Ｏ（ＣＯ）ＮＨ２）
などで表わされるものが挙げられる。
【００３３】
このような官能基を含有するフッ素含有モノマーは、官能基含有フッ素樹脂中に、０.５〜１０重量％、好ましくは１〜５重量％共重合されていることが好ましい。共重合する官能基を含有するフッ素含有モノマーが０.５重量％未満の場合には、上記有機化処理された層状化合物と熱溶融性フッ素樹脂との親和性を向上させ、溶融混合押出機での溶融混合工程で熱溶融性フッ素樹脂の有機化処理された層状化合物の層間への挿入を促進し、その層間距離を広げ、層剥離を促進させ、熱溶融性フッ素樹脂と層状化合物とをより均一に分散させる効果が少ない。また、共重合する官能基を含有するフッ素含有モノマーが１０重量％を越える場合には、官能基含有フッ素樹脂同士の強い相互作用で架橋反応に類似した反応が起こり、粘度が急に増加し化合物の層間への挿入或いは溶融成形が困難になるため、及び官能基含有フッ素樹脂の耐熱性が悪くなる傾向となる。
【００３４】
官能基含有熱溶融性フッ素樹脂の粘度或いは分子量は、特に制限はないが、熱溶融性フッ素樹脂の粘度或いは分子量を越えないことが好ましく、熱溶融性フッ素樹脂の粘度或いは分子量と近似していることがより好ましい。
【００３５】
熱溶融性フッ素樹脂微粉に対する官能基含有熱溶融性フッ素樹脂の相対的使用量は、官能基の種類や官能基を有するフッ素含有モノマーの含有量によっても若干異なるが、通常は熱溶融性フッ素樹脂微粉９９.９〜５０重量％に対して０.１〜５０重量％、好ましくは熱溶融性フッ素樹脂微粉９９〜５５重量％に対して１〜４５重量％である。また、官能基含有熱溶融性フッ素樹脂は、高速回転混合機で熱溶融性フッ素樹脂微粉と一緒に混合されるのが好ましい。
【００３６】
本発明においては、平均粒径１０μｍ以下の熱溶融性フッ素樹脂微粉と平均粒径１０μｍ以下の層状化合物とを予め解砕・混合し、層状化合物を熱溶融性フッ素樹脂微粉中に予め均一に分散させた熱溶融性フッ素樹脂粉末混合組成物を得た後、得られた該粉末混合組成物を、溶融混合押出機を用いて溶融混合することにより、せん断応力で層状化合物を熱溶融性フッ素樹脂中に更に均一に分散・層剥離或いはインターカレーションさせることが好ましい。
【００３７】
平均粒径１０μｍ以下の熱溶融性フッ素樹脂微粉と平均粒径１０μｍ以下の層状化合物とを予め解砕・混合し、層状化合物を熱溶融性フッ素樹脂微粉中に予め均一に分散させるための方法は、例えば、先に本出願人が出願した特開２００２−２８４８８３及び特開２００３−８２１８７号の各公報に提案されている。これらの方法に従い、回転数１５００ｒｐｍ以上或いは周速度３５ｍ／秒以上、好ましくは回転数３０００〜２００００ｒｐｍ或いは周速度７０〜１１５ｍ／秒の高速で回転するブレード或いはカッターナイフを有する高速回転混合機によって、平均粒径１０μｍ以下の熱溶融性フッ素樹脂微粉と平均粒径１０μｍ以下の層状化合物とを解砕・混合することにより、層状化合物を熱溶融性フッ素樹脂微粉中に予め均一に分散させることができる。
【００３８】
このような高速回転混合機としては、例えば愛工舎製作所製「カッターミキサー」、或いは日本アイリッヒ社製「アイリッヒ・インテンシブ・ミキサー」などが挙げられる。一方、フッ素樹脂ペレットと充填材などを混合する際に通常用いられるドライ・ブレンダー、或いは粉末を混合する際に通常用いられるヘンシェルミキサーは、その混合能力が劣り、層状化合物を均一に分散させることが難しいが、層状化合物としてテトラフェニルホスホニウムイオンで有機化処理されたものを使用する場合には、このような混合機を用いて、熱溶融性フッ素樹脂微粉と予め混合して、せん断応力をかける溶融混合の原料とすることもできる。
【００３９】
上記のような高速回転混合機での混合に際し、静電気による熱溶融性フッ素樹脂微粉の高速回転混合機内壁への付着を防止するため、帯電防止剤、例えばカーボンブラックなどを添加することができる。また、目的に応じて任意に他の添加剤を配合することもできる。
【００４０】
本発明の熱溶融性フッ素樹脂微粉と層状化合物からなる熱溶融性フッ素樹脂粉末混合組成物は、溶融混合押出機のホッパーでの食い込みをよくするため、コンパクターで固めたのちに溶融混合押出機で溶融混合されても良い。
【００４１】
本発明の溶融混合工程に用いられる溶融混合押出機としては、使用する熱溶融性フッ素樹脂の種類や溶融粘度にもよるが、より効果的に層状化合物を層剥離させ、熱溶融性フッ素樹脂中に分散させるために、２軸押出機を用いることが、せん断応力の面から好ましい。また、２軸押出機による溶融混合温度は、有機化処理した層状化合物の分解を避けるために、３６０℃を超えない温度が好ましい。
【００４２】
本発明における平均粒径１０μｍ以下の熱溶融性フッ素樹脂微粉と平均粒径１０μｍ以下の層状化合物とを予め高速回転混合機で解砕・混合した後、溶融混合押出機で溶融混合する方法は、平均粒径数百μｍの溶剤造粒した熱溶融性フッ素樹脂粉末或いは平均粒径数千μｍの熱溶融性フッ素樹脂ペレットと充填剤とを溶融混合押出機で溶融混合する通常の混合工程とは異なる。また、従来の直接溶融混合法では、有機化した層状化合物と熱溶融性樹脂を溶融混合機の中で熱溶融性樹脂中に分散させながら層剥離或いはインターカレーションを同時に行わなければならない。しかし、本発明の上記方法では、予め高速回転混合機で熱溶融性フッ素樹脂微粉と有機化した層状化合物粉体を均一に解砕・混合するため、溶融混合機での全体の溶融混合時間を短くすることが出来る。溶融混合押出機では、主に層剥離或いはインターカレーションが行なわれる。従って、熱溶融性フッ素樹脂の様な溶融成型温度が高い樹脂を用いた場合には全体の溶融混合時間を短くすることで、有機化した層状化合物或いは熱溶融性フッ素樹脂より熱安定性が劣る官能基含有熱溶融性フッ素樹脂の分解を防ぐことが出来る。またとくに層状化合物としてテトラフェニルホスホニウムイオンで有機化処理されたものを使用する場合には、熱分解開始温度が高く耐熱性が優れているので溶融混合押出機における溶融混合時間を長く取ることができ、上記解砕・混合工程を省略しても、溶融混合押出機における溶融混合のみで容易に層剥離あるいはインターカレーションを行うことができる。
【実施例】
【００４３】
以下に、実施例、比較例及び参考例によって本発明を具体的に説明するが、本発明はこれらの例によって何ら限定されるものではない。
【００４４】
なお、テトラフルオロエチレン・パーフルオロ（アルキルビニルエーテル）共重合体（ＰＦＡ）としてはテトラフルオロエチレン・パーフルオロプロピルビニルエーテル（ＰＰＶＥ）共重合体を使用し、熱溶融性フッ素樹脂複合体組成物の窒素ガス透過度及び熱伝導度は下記の方法により測定した。
【００４５】
（ａ）窒素ガス透過度
熱溶融性フッ素樹脂複合体組成物を３５０℃で溶融圧縮成形することによって作成された厚み約０.３ｍｍ、直径１３０ｍｍのフィルムについて、柴田化学工業製ガス透過度測定装置（Ｓ−６９型１６０ｍｌ）を使用して、温度２３℃で測定した。測定値は１０−１１ｃｍ３（ＳＴＰ）ｃｍ／ｃｍ２・ｓｅｃ・ｃｍＨｇで示した。
【００４６】
（ｂ）熱伝導度
熱溶融性フッ素樹脂複合体組成物を３５０℃で溶融圧縮成形したビレット（径：３５ｍｍ、高さ：４０ｍｍ）から旋盤で切削した直径３０ｍｍ、高さ７ｍｍの試料について、京都電子工業製ホットデスク法熱物性測定装置（ＴＰＡ−５０１型）を使用して、試料押圧トルク７０ｃＮ・ｍ、温度２３℃で測定した。尚、熱伝導度測定は、グラファイト入り熱溶融性フッ素樹脂複合体組成物についてのみに行った。
【００４７】
（ｃ）  貯蔵弾性率
熱溶融性フッ素樹脂複合体組成物を３５０℃で溶融圧縮成形することによって作成された厚み約１．５ｍｍ試料より、１２ｍｍ×４５ｍｍ×１．５ｍｍの試験片を作り、Rheometric Scientific社製ARES動的粘弾性測定装置を使用して、Torsion Mode、１Hz、昇温速度５℃／ｍｉｎで測定した。
【００４８】
（実施例１）
乳化重合により得られた３０重量％ＰＦＡ水性分散液（融点３０７℃、ＭＦＲ＝１.９ｇ／１０分）６０ｋｇを、ダウンフロータイプのプロペラ型６枚羽根付き撹拌シャフトと排水手段を有する撹拌槽（１００Ｌ）に入れ、３００ｒｐｍで撹拌しながら６０％硝酸５００ｇを加えた。さらに３００ｒｐｍで１０分間撹拌し、水性分散液が凝集した後、４５０ｒｐｍで２０分間撹拌することによりＰＦＡ凝集粒子を水性重合媒体上に浮上、浮揚させ、水性重合媒体と分離した。その後水性重合媒体を撹拌槽から排出し、次いで撹拌槽に水を入れてＰＦＡ凝集粒子を水洗した後、ＰＦＡ凝集粒子を１６０℃で２４時間乾燥させ、ＰＦＡ微粉を得た。得られたＰＦＡ微粉の平均粒径は３μｍであった。
【００４９】
このＰＦＡ微粉８５重量％と、層状化合物として人工グラファイト（ＴＩＭＣＡＬ社製、ＴＩＭＲＥＸ  ＫＳ４、平均粒径２．４μｍ）１５重量％とを高速回転混合機（カッターミキサー、愛工舎製作所製、ＡＣ−２００Ｓ）に投入し、３６００ｒｐｍ（周速度７５.３ｍ／ｓ）で２０分間混合して粉末混合組成物を得た。得られた粉末混合組成物の電子顕微鏡写真（倍率１万倍）を図１に示す。また、得られた粉末混合組成物を溶融混合２軸押出機（東洋精機製作所製、ラボプラストミル３０Ｃ１５０）で３５０℃、５０ｒｐｍで溶融混合し、熱溶融性フッ素樹脂複合体組成物を得た。
【００５０】
得られた複合体組成物の窒素ガス透過度、貯蔵弾性率及び熱伝導度を測定した。結果を表１に示す。
【００５１】
（実施例２）
ＰＦＡ微粉を８０重量％及び人工グラファイトを２０重量％用いた以外は、実施例１と同様にして熱溶融性フッ素樹脂複合体組成物を得た。得られた複合体組成物の窒素ガス透過度及び熱伝導度を測定した。結果を表１に示す。
【００５２】
（実施例３〜５）
ＰＦＡ微粉を９０、８５又は８０重量％用い、層状化合物として人工グラファイトの代わりに高純度天然グラファイト（株式会社  エスイーシー製、ＳＮＯ−３、平均粒径３μｍ）を１０、１５又は２０重量％用いた以外は、実施例１と同様にして熱溶融性フッ素樹脂複合体組成物を得た。得られた複合体組成物の窒素ガス透過度及び熱伝導度を測定した。結果を表１に示す。
【００５３】
（実施例６）
層状粘土化合物として合成フッ素マイカ（コープケミカル製、ソマシフＭＥ−１００、平均粒径４.６μｍ）を用い、特開２００３−２３８８１９号公報に準拠して、テトラフェニルホスホニウムイオンを用い、合成フッ素マイカのイオン交換量が１００ｇあたり８０ｍｅｑになる有機化した合成フッ素マイカを得た。得られたテトラフェニルホスホニウムイオンを使用した合成フッ素マイカの熱分解開始温度は約４５０℃であった（空気９０ｃｃ／分、昇温：１０℃／分）。
【００５４】
得られた合成フッ素マイカ３重量％と、実施例１と同様にして得られたＰＦＡ微粉９７重量％とを高速回転混合機（カッターミキサー、愛工舎製作所製、ＡＣ−２００Ｓ）に投入し、３６００ｒｐｍ（周速度７５.３ｍ／ｓ）で２０分間混合して粉末混合組成物を得た。得られた粉末混合組成物の電子顕微鏡写真（倍率１万倍）を図２に示す。また、得られた粉末混合組成物を溶融混合２軸押出機（東洋精機製作所製、ラボプラトミル３０Ｃ１５０）で３５０℃、５０ｒｐｍで溶融混合し、熱溶融性フッ素樹脂複合体組成物を得た。得られた複合体組成物の窒素ガス透過度及び貯蔵弾性率を測定した。結果を表２に示す。
【００５５】
（実施例７〜８）
ホスホニウムイオンで有機化処理した合成フッ素マイカを５、１０重量％用い、ＰＦＡ微粉を９５、９０重量％用いた以外は、実施例６と同様にして熱溶融性フッ素樹脂複合体組成物を得た。得られた複合体組成物の窒素ガス透過度及び貯蔵弾性率を測定した。結果を表２に示す。
【００５６】
（実施例９）
実施例１と同様にして得られたＰＦＡ微粉７５重量％、テトラフルオロエチレンとパーフルオロ（プロピルビニルエーテル）（ＰＰＶＥ）とＣＦ2＝ＣＦ［ＯＣＦ2ＣＦ（ＣＦ３）］ＯＣＦ2ＣＦ2ＣＨ2ＯＨとの３元共重合体である官能基含有ＰＦＡ微粉（ＰＰＶＥ含量３.７重量％、上記水酸基含量モノマー含量１.０重量％、メルトフローレート１５ｇ／１０分）２０重量％、及び実施例６と同様にして得られたホスホニウムイオンで有機化処理した合成フッ素マイカ５重量％を、高速回転混合機（カッターミキサー、愛工舎製作所製、ＡＣ−２００Ｓ）に投入し、３６００ｒｐｍ（周速度７５.３ｍ／ｓ）で２０分間混合して熱溶融性フッ素樹脂粉末組成物を得た。得られた粉末組成物を溶融混合２軸押出機（東洋精機製作所、ラボプラトミル３０Ｃ１５０）で３５０℃、５０ｒｐｍで溶融混合し、熱溶融性フッ素樹脂複合体組成物を得た。得られた複合体組成物の窒素ガス透過度及び貯蔵弾性率を測定した。結果を表２に示す。
【００５７】
（実施例１０）
実施例１で得られたＰＦＡ微粉９５重量％及び実施例６で得られたテトラフェニルホスホニウムイオンで有機化処理した合成フッ素マイカ５重量％を、溶融混合２軸押出機（東洋精機製作所、ラボプラトミル３０Ｃ１５０）で３５０℃、５０ｒｐｍで溶融混合した。得られた混合物の窒素ガス透過度及び貯蔵弾性率熱を測定した。結果を表２に示す。
【００５８】
（比較例１）
実施例１と同様にして得られたＰＦＡ微粉のみからなる熱溶融性フッ素樹脂複合体組成物の窒素ガス透過度、貯蔵弾性率及び熱伝導度を測定した。結果を表１、２に示す。
【００５９】
（比較例２）
ＰＦＡペレット（テフロン（登録商標）  ＰＦＡ  ３５０Ｊペレット；三井・デュポンフロロケミカル株式会社製）８５重量％及び人工グラファイト（ＴＩＭＣＡＬ社製、ＴＩＭＲＥＸ  ＫＳ４、平均粒径２.４μｍ）１５重量％を、溶融混合２軸押出機（東洋精機製作所、ラボプラトミル３０Ｃ１５０）で３５０℃、５０ｒｐｍで溶融混合した。得られた混合物の窒素ガス透過度、貯蔵弾性率及び熱伝導度を測定した。結果を表１に示す。
【００６０】
（比較例３）
人工グラファイトの代わりに、実施例６と同様にして得られたホスホニウムイオンで有機化処理した合成フッ素マイカを５重量％用いた以外は、比較例２と同様にして混合物を得た。得られた混合物の窒素ガス透過度及び貯蔵弾性率を測定した。結果を表２に示す。
【００６１】
【表１】
2011074399.tif 000003
【００６２】
図１から明らかなように、高速回転混合機で混合した粉末混合組成物では、平均粒径２.４μｍｎの鱗片状のグラファイト粒子が平均粒径０．２μｍのＰＦＡ一次粒子で完全に被われていることがわかる。従って、本発明では、溶融混合を行う前の高速回転混合機による粉末混合の段階で鱗片状のグラファイトをＰＦＡ粉末中に均一に分散させることが出来る。また、表１からは、粉末混合組成物を更に溶融混合して得られた本発明の熱溶融性フッ素樹脂複合体組成物は、熱溶融性フッ素樹脂微粉単独の場合（比較例１）より熱伝導度及び貯蔵弾性率が高く、窒素ガス透過度が低いことがわかる。また、本発明の熱溶融性フッ素樹脂複合体組成物（実施例１，実施例４）は、同一組成のＰＦＡペレットを用いた混合物（比較例２）よりも熱伝導度及び貯蔵弾性率が高く、窒素ガス透過度が低いことがわかる。
【００６３】
図２から明らかなように、高速回転混合機で混合して粉末混合組成物では、合成フッ素マイカが平均粒径０．２μｍのＰＦＡ一次粒子で完全に被われていることがわかる。従って、本発明では、溶融混合を行う前の高速回転混合機による粉末混合の段階で合成マイカのような層状化合物をＰＦＡ粉末中に均一に分散させることが出来る。従って、予め高速回転混合機で熱溶融性フッ素樹脂微粉と有機化した層状化合物粉体を均一に粉砕・混合した後、溶融混合押出し機では主に層剥離或いはインターカレーションを行うため、層状化合物を樹脂溶融体に分散させる時間が短くなるため、全体の溶融混合時間を短くすることが出来る。また、熱溶融性フッ素樹脂の様な溶融成型温度が高い樹脂を用いた場合には溶融混合時間を短くすることで有機化した層状化合物或いは熱溶融性フッ素樹脂より熱安定性が劣る官能基含有熱溶融性フッ素樹脂の分解や劣化を防ぐことが出来る。また、表２からは、粉末混合組成物を更に溶融混合して得られた本発明の熱溶融性フッ素樹脂複合体組成物は、熱溶融性フッ素樹脂微粉単独の場合（比較例１）より窒素ガス透過度が低く貯蔵弾性率が高いことがわかる。更に、熱溶融性フッ素樹脂の一部代わりに官能基含有熱溶融性フッ素樹脂を用いた熱溶融性フッ素樹脂複合体組成物は（実施例９）、官能基含有熱溶融性フッ素樹脂を含まない場合（実施例７）より窒素ガス透過度が低く貯蔵弾性率が高いことがわかる。
【００６４】
また層状化合物として、テトラフェニルホスホニウムイオンで有機化処理されたものを使用する場合には、解砕・混合工程を経なくても、窒素ガス透過度が低く貯蔵弾性率が高い複合体組成物を得ることができる（実施例１０）。
【００６５】
従って、本発明の熱溶融性フッ素樹脂複合体組成物は、耐薬品性及び高熱伝導度が要求される酸、アルカリ槽などでの熱交換チューブ、あるいは半導体製造工程や各種の化学プロセスにおいて、薬液の移送設備や貯蔵容器などのための成形材料として、あるいは配管やタンクなどのライニング材料として、有用である。また、荷重がかかることで、高い弾性率或いは機械的な強度が要求される成型体にも有用である。
【産業上の利用可能性】
【００６６】
本発明において、層状化合物として、テトラフェニルホスホニウムイオンで有機化処理されたものを使用する場合には、熱溶融性フッ素樹脂微粉と層状化合物を溶融混合押出機で溶融混合するのみでも、良好な熱伝導度、ガス・薬液バリヤー性,貯蔵弾性率等の力学物性を有する熱溶融性フッ素樹脂複合体組成物を得ることができる。
【００６７】
本発明によれば、熱溶融性フッ素樹脂微粉と層状化合物とを、予め高速回転混合機のようなもので解砕・混合して層状化合物を熱溶融性フッ素樹脂微粉中に均一に分散させた後、溶融混合押出機で溶融混合し、せん断応力により層状化合物を熱溶融性フッ素樹脂中に更に分散・層剥離或いはインターカレーションさせる結果として、熱伝導度、ガス・薬液バリヤー性,貯蔵弾性率等の力学物性に優れた熱溶融性フッ素樹脂複合体組成物を得ることができる。
【００６８】
これら原料、解砕・混合条件、溶融混合条件などを適宜選択することにより、層状化合物を含まない熱溶融性フッ素樹脂に比較して、窒素ガス透過度において０．６０倍以下、及び／又は熱伝導度において2倍以上、及び／又は２５℃での貯蔵弾性率において１．５倍以上の値を示す熱溶融性フッ素樹脂複合体組成物を容易に得ることができる。
【００６９】
本発明のフッ素樹脂複合体組成物から最終的に成形される成形品の種類は、特に限定されることはなく、例えば、チューブ類、シート類、棒類、繊維類、パッキング類、ライニング類など、熱伝導度、ガス・薬液バリヤー性、より高い熱変形温度、高い貯蔵弾性率或いは曲げ弾性率等を必要とする成形品が対象となる。
【図１】
2011074399.tif 000004
【図２】
2011074399.tif 000005